(57)【要約】【課題】大型パネルに低コストで適用可能であり、細線回路の不可視性を確保できる大型導電パターン付透明基板を提供する。【解決手段】大型導電パターン付透明基板１は、透明基材１０と、透明基材１０の一方の面に、無電解めっきの核となる金属粒子を含む無電解めっき用塗料組成物を含有し、１００μｍ以下の線幅を有する細線パターン部２０と、細線パターン部２０の透明基材１０の反対側の表面に設けられる無電解めっき層３０とを備える。【選択図】図１
2018150584.tif 000002
【特許請求の範囲】
【請求項１】
透明基材と、
前記透明基材の一方の面に、無電解めっきの核となる金属粒子を含む無電解めっき用塗料組成物を含有し、１００μｍ以下の線幅を有する細線パターン部と、
前記細線パターン部の前記透明基材の反対側の表面に設けられる無電解めっき層と
を備える大型導電パターン付透明基板。
【請求項２】
前記細線パターン部が、前記無電解めっき層の反射スペクトルのうち、少なくとも最大の反射率を示す波長の光の少なくとも一部を吸収することで、前記無電解めっき層からの光の反射を低下させる請求項１に記載の大型導電パターン付透明基板。
【請求項３】
前記無電解めっき用塗料組成物が、前記無電解めっき層において反射される光のスペクトルのうち、少なくとも最大の反射率を示す波長の光の少なくとも一部を吸収して前記スペクトルを補正する添加剤を含むことで、前記無電解めっき層の反射スペクトルを補正する請求項１又は２に記載の大型導電パターン付透明基板。
【請求項４】
前記細線パターン部を介して前記無電解めっき層で反射される光の反射率が、１０％以下である請求項２又は３に記載の大型導電パターン付透明基板。
【請求項５】
前記無電解めっき用塗料組成物が、
（Ａ）前記金属粒子と分散剤との複合体、
（Ｂ）溶媒、及び
（Ｃ）バインダー
を含有し、
前記細線パターン部が、０．８ｇ／ｍ２未満の膜厚を有する請求項１〜４のいずれか１項に記載の大型導電パターン付透明基板。
【請求項６】
前記金属粒子が、パラジウム粒子、金粒子、銀粒子、及び白金粒子からなる群から選択される少なくとも１種類の金属粒子を含み、
前記分散剤が、ヒドロキシル基、及びカルボキシル基からなる群から選択される少なくとも１つの基を有する共重合体高分子の分散剤である請求項５に記載の大型導電パターン付透明基板。
【発明の詳細な説明】
【技術分野】
【０００１】
本発明は、大型導電パターン付透明基板に関する。特に、本発明は、無電解めっきにより細線回路を形成する大型導電パターン付透明基板に関する。
【背景技術】
【０００２】
従来、透明基体と、透明基体の一方の主面に形成された第一導電部と、透明基体の他方の主面に接する第二導電部とを有する導電シートであり、第一、第二導電部は、導電性の細線部と該細線上に所定間隔で形成された静電容量感知部を有する、第一と第二細線導電性パターンをそれぞれ複数有し、第一と第二の細線導電性パターンとは、導電シートを透視したときに交差するように配置されており、第一及び第二の細線導電性パターンは略線状であり、かつ、その細線部の線幅は０．１〜２５μｍであり、第一及び第二の静電容量感知部は開口していない導電シートが知られている（例えば、特許文献１参照。）。特許文献１に記載の導電シートによれば、基体上に形成される透明導電パターンの低抵抗化を図ることができる。
【先行技術文献】
【特許文献】
【０００３】
【特許文献１】特開２０１２−０５３６４４公報
【発明の概要】
【発明が解決しようとする課題】
【０００４】
ここで、特許文献１には３２インチ型、４２インチ型への適用可能性があることが記載されているものの（例えば、特許文献１の段落［０１２８］の記載参照。）、特許文献１に記載されている導電シートにおいては、細線導電性パターンの第一及び第二静電容量感知部は構成成分としてＩＴＯを用いており、パネルを大型化した場合に導電性パターンの低抵抗化には限度があるだけでなく、コストも高くなる。また、特許文献１においては、ユーザの肉眼にパネル下方の電極等のメタルの存在を視認されることを抑制する点については考慮されていない。
【０００５】
したがって、本発明の目的は、大型パネルに低コストで適用可能であり、細線回路の不可視性を確保できる大型導電パターン付透明基板を提供することにある。
【課題を解決するための手段】
【０００６】
本発明は、上記目的を達成するため、透明基材と、透明基材の一方の面に、無電解めっきの核となる金属粒子を含む無電解めっき用塗料組成物を含有し、１００μｍ以下の線幅を有する細線パターン部と、細線パターン部の透明基材の反対側の表面に設けられる無電解めっき層とを備える大型導電パターン付透明基板が提供される。
【０００７】
また、上記大型導電パターン付透明基板において、細線パターン部が、無電解めっき層の反射スペクトルのうち、少なくとも最大の反射率を示す波長の光の少なくとも一部を吸収することで、無電解めっき層からの光の反射を低下させることが好ましい。
【０００８】
また、上記大型導電パターン付透明基板において、無電解めっき用塗料組成物が、無電解めっき層において反射される光のスペクトルのうち、少なくとも最大の反射率を示す波長の光の少なくとも一部を吸収してスペクトルを補正する添加剤を含むことで、無電解めっき層の反射スペクトルを補正することが好ましい。
【０００９】
また、上記大型導電パターン付透明基板において、細線パターン部を介して無電解めっき層で反射される光の反射率が、１０％以下であることが好ましい。
【００１０】
また、上記大型導電パターン付透明基板において、無電解めっき用塗料組成物が、（Ａ）金属粒子と分散剤との複合体、（Ｂ）溶媒、及び（Ｃ）バインダーを含有し、細線パターン部が、０．８ｇ／ｍ２未満の膜厚を有することが好ましい。
【００１１】
また、上記大型導電パターン付透明基板において、金属粒子が、パラジウム粒子、金粒子、銀粒子、及び白金粒子からなる群から選択される少なくとも１種類の金属粒子を含み、分散剤が、ヒドロキシル基、及びカルボキシル基からなる群から選択される少なくとも１つの基を有する共重合体高分子の分散剤であってよい。
【発明の効果】
【００１２】
本発明に係る大型導電パターン付透明基板によれば、大型パネルに低コストで適用可能であり、細線回路の不可視性を確保できる大型導電パターン付透明基板を提供できる。
【図面の簡単な説明】
【００１３】
【図１】本実施の形態に係る大型導電パターン付透明基板の断面図である。
【図２】金、銀、及び銅の反射スペクトル、並びに本実施の形態に係る無電解めっき用塗料組成物の光学特性のグラフである
【図３】無電解銅めっき上に無電解めっき用塗料組成物からなる層を形成した場合の反射スペクトルである。
【図４】無電解銀めっき上に無電解めっき用塗料組成物からなる層を形成した場合の反射スペクトルである。
【図５】無電解金めっき上に無電解めっき用塗料組成物からなる層を形成した場合の反射スペクトルである。
【図６】無電解めっき用塗料組成物の塗布量の違いによる反射率の変化の図である。
【図７】本実施形態に係る添加剤の吸収スペクトルである。
【図８】添加剤による反射スペクトルの平準化の図である。
【図９】無電解めっき用塗料組成物のみからなる層の塗布量の違いによる反射率の変化と、添加剤を含む無電解めっき用塗料組成物の塗布量の違いによる反射率の変化との比較の図である。
【図１０】添加剤による反射スペクトルの平準化の図である。
【図１１】本実施の形態に係る大型導電パターン付透明基板の製造のフロー図である。
【図１２】本実施の形態に係る細線パターン部の製造のフロー図である。
【図１３】本実施の形態の他の変形例に係る大型導電パターン付透明基板の製造のフロー図である。
【図１４】本実施の形態に係る大型導電パターン付透明基板を構成内に備える積層構造体の断面図である。
【図１５】無電解めっき用塗料組成物の膜厚に対して反射率の最大値をプロットした図である。
【発明を実施するための形態】
【００１４】
［大型導電パターン付透明基板１の概要］
本実施の形態に係る大型導電パターン付透明基板１は、液晶パネル、タッチパネル、及び／又はディスプレイ等を構成する部材の少なくとも一部において用いることができる基板であって、２０インチ以上若しくは３２インチ以上のパネルに適用した場合であっても適切な電気抵抗を保つ観点から、透明基材上に、無電解めっきの核となる金属粒子を含む細線パターン部と、細線パターン部の表面に設けられる無電解めっき層とを備える透明基板である。更に、大型導電パターン付透明基板１は、ユーザの肉眼に無電解めっき層の存在が視認されることを抑制する観点から、細線パターン部が、無電解めっき層において反射される光のスペクトルを、反射率が抑制されるように平準化する所定の添加剤を含むことが好ましい。
【００１５】
本実施形態に係る大型導電パターン付透明基板１は、本発明者が以下の点を検討して得られた知見に基づいて創出された。すなわち、まず、従来用いられている透明導電膜（酸化インジウムスズ（ＩＴＯ））を用いたパネルにおいては、ＩＴＯの電気抵抗の低減化に限度があり、また、材料コスト及び製造コストが高いことから大型パネルを低コストで実現することが困難である。また、ＩＴＯを除く他の導電性素材（例えば、酸化亜鉛や酸化スズ）においても、例えば、酸化亜鉛は材料コストが低い一方で抵抗率が高く、パターンの導通信頼性が低いので、パネルサイズが大きいほど製造には不向きである。更に、ＩＴＯを除く他の導電性素材は、透明性に限度があり、透明基板の製造に不向きである。
【００１６】
また、金属フィルムや金属スパッタリングを用いてパターンを形成する場合、金属の抵抗率が低いので大型パネルの製造自体は可能である一方で、パターン形成におけるエッチング処理において大量の純金属の廃棄物が発生することから製造コストが高いだけでなく、環境にも悪影響を与え得る。更に、金属ナノインクを用いてパターンを形成する場合、大型パネルの製造は可能であるものの、回路の導通信頼性が低い。
【００１７】
本発明者は上記のように従来技術の好ましくない点を改善すべく検討した結果、無電解めっきの核となる金属粒子を含む無電解めっき用塗料組成物を用いて基材に細線パターン部を形成し、この細線パターン部に無電解めっき処理を施して無電解めっき層を形成することで、大型パネルの製造を容易にするだけでなく、用いる材料の無駄を省き、コストを低減させ得ることを見出した。更に、本発明者は、無電解めっき用塗料組成物に所定の添加剤を添加することで、無電解めっき層が反射する光のスペクトルを所望のスペクトルに補正できることを見出した。すなわち、本発明者は、無電解めっき用塗料組成物に添加する添加剤の種類や量、及び／又は無電解めっき用塗料組成物の膜厚等を制御することで、無電解めっき層が反射する光の反射スペクトルを所望の反射スペクトルに補正できること（つまり、反射スペクトルを調整できること）を見出した。これにより、大型導電パターン付透明基板１を視認したユーザが、無電解めっき層による光の反射を実質的に認識できないようにすることができる。あるいは、無電解めっき層による光の反射を、ＪＩＳ  Ｚ  ８７２９（２００４）及びＪＩＳ  Ｚ  ８７２２（２００９）に準拠して測定されるＬ＊ａ＊ｂ＊表色系の色度ａ＊及びｂ＊、明度Ｌ＊が所定の値に制御された色（例えば、暗色系の色）の光の反射に変えることができる。
【００１８】
［大型導電パターン付透明基板の詳細］
図１は、本実施の形態に係る大型導電パターン付透明基板の断面の概要を示す。具体的に、図１（ａ）は、本実施形態に係る大型導電パターン付透明基板１の断面の概要を示し、図１（ｂ）は、本実施形態の変形例に係る大型導電パターン付透明基板１ａの断面の概要を示す。また、図１（ｃ）は、本実施形態の他の変形例に係る大型導電パターン付透明基板１ｂの断面の概要を示し、図１（ｄ）は、本実施形態の更に他の変形例に係る大型導電パターン付透明基板１ｃの断面の概要を示す。
【００１９】
［大型導電パターン付透明基板１について］
図１（ａ）に示すように、大型導電パターン付透明基板１は、２０インチ以上若しくは２４インチ以上、好ましくは３２インチ以上のサイズの透明基材１０と、透明基材１０の一方の面に、無電解めっき用塗料組成物を含有して構成される細線パターン部２０と、細線パターン部２０の透明基材１０の反対側の表面に設けられる無電解めっき層３０とを備える。透明基材１０の一方の面には、複数の細線パターン部２０を所定の間隔をおいて配置できる。
【００２０】
（透明基材１０）
透明基材１０は、四角形状に限らず、楕円形状や円形状等の様々な形状を有することができる。一例として、透明基材１０は平面視にて略四角形状を有し、四角形の対角線が好ましくは２４インチ以上、より好ましくは３２インチ以上である。透明基材１０は、大型導電パターン付透明基板１の用途に応じた厚さを有することができる。例えば、透明基材１０は、好ましくは１０μｍ以上、より好ましくは５０μｍ以上の厚さを有し、また、好ましくは７００μｍ以下の厚さを有し、より好ましくは２００μｍ以下の厚さを有する。また、透明基材１０は、少なくとも可視光に対して透明であり、絶縁性を有する材料を用いて構成される。例えば、透明基材１０は、ガラス、透明なセラミック、又はプラスチックフィルムを用いて構成できる。プラスチックフィルムを構成する高分子材料としては、例えば、ポリエチレンテレフタレート、ポリエチレンナフタレート、ポリカーボネート、ポリエチレン、ポリプロピレン、ポリスチレン、アクリル樹脂等が挙げられる。なお、透明基材１０として、ガラス繊維等から構成される透明繊維の不織布（又は織布）を用いてもよい。
【００２１】
（細線パターン部２０）
細線パターン部２０は、透明基材１０の一方の面に、無電解めっきの核となる金属粒子を含む無電解めっき用塗料組成物を含有して構成される。また、細線パターン部２０は、無電解めっき層３０が反射する光の少なくとも一部を吸収することで、無電解めっき層３０からの光の反射を低下させることができる。そして、細線パターン部２０は、０．１μｍ以上の線幅を有し、線幅は０．５μｍ以上が好ましく、また、外部から観察した場合のぎらつきを抑制する観点から、３０μｍ以下の線幅を有することが好ましく、１０μｍ以下の線幅を有することがより好ましく、５μｍ以下の線幅を有することが更に好ましい。
【００２２】
また、細線パターン部２０は、無電解めっき層３０の反射スペクトルのうち、少なくとも最大の反射率を示す波長の光の少なくとも一部を吸収できる厚さを有することが好ましい。特に、細線パターン部２０は、予め定められた厚さ以上の厚さを有することにより、無電解めっき層３０の反射スペクトルのうち、少なくとも最大の反射率を示す波長の光の少なくとも一部を吸収することが好ましい。これにより、細線パターン部２０は、無電解めっき層３０からの所定の波長の光の反射を低下させる。
【００２３】
また、細線パターン部２０の厚さを調整することで、外部から無電解めっき層３０を観察した場合における無電解めっき層３０の色の暗色化の度合い（例えば、光学濃度、又はＪＩＳ  Ｚ  ８７２９（２００４）及びＪＩＳ  Ｚ  ８７２２（２００９）に準拠して測定されるＬ＊ａ＊ｂ＊表色系の色度ａ＊及びｂ＊、並びに明度Ｌ＊）を所望の暗色化の度合いに調整できる。無電解めっき層３０の反射スペクトルを調整することで無電解めっき層３０による光の反射を低下させ、外部から無電解めっき層３０の金属色を実質的に視認させないようにする観点から、細線パターン部２０の厚さは３μｍ以上の厚さであることが好ましい。例えば、細線パターン部２０は、０．１μｍ以上の厚さを有することができ、１μｍ以上の厚さ、若しくは２μｍ以上の厚さを有することもできる。また、細線パターン部２０は、複数の細線パターン部２０を含んで構成することができる。
【００２４】
そして、細線パターン部２０は、大型導電パターン付透明基板１を外部から視認した場合（例えば、図１（ａ）において、透明基材１０の他方の面（細線パターン部２０が設けられていない面）側から視認した場合）に、ＪＩＳ  Ｚ  ８７２９（２００４）及びＪＩＳ  Ｚ  ８７２２（２００９）に準拠して測定されるＬ＊ａ＊ｂ＊表色系の色度ａ＊及びｂ＊が１０以下、明度Ｌ＊が６０未満である色を有することが望ましい（つまり、暗色化されていることが望ましい）。ここで、色度ａ＊及びｂ＊は、５以下が好ましく、０が最も好ましい。また、明度Ｌ＊は、４５以下が好ましく、３５以下がより好ましく、３０以下が更に好ましく、１５以下が最も好ましい。
【００２５】
また、細線パターン部２０は、大型導電パターン付透明基板１を外部から視認した場合（例えば、図１（ａ）において、透明基材１０の他方の面（細線パターン部２０が設けられていない面）側から視認した場合）に、所定の光学濃度を有することが望ましい。ここで、所定の光学濃度は、０．３以上が好ましく、１．０以上がより好ましく、１．６以上が更に好ましく、２．０以上が最も好ましい。
【００２６】
また、無電解めっき用塗料組成物としては、（Ａ）金属粒子と分散剤との複合体、（Ｂ）溶媒、及び（Ｃ）バインダーを含有する組成物を用いることができる。ここで、無電解めっき用塗料組成物が無電解めっき層３０において反射される光のスペクトルを反射率が低下する方向に補正する（Ｄ）添加剤を含むことで、細線パターン部２０を暗色化することができる。具体的に、（Ｄ）添加剤は、無電解めっき層３０を構成する金属材料が反射する光のスペクトルを平準化することで当該スペクトルを補正する材料であることが好ましい。なお、（Ｄ）添加剤を含まない無電解めっき用塗料組成物を用いる場合、ランベルト−ベールの法則に基づいて細線パターン部２０の厚さを制御することで、無電解めっき層３０を構成する金属材料が反射する光のスペクトルを、反射率が低下する方向に制御できる。なお、細線パターン部２０を構成する無電解めっき用塗料組成物を大量に用いることによるコストの上昇を考慮しなくてよい場合、細線パターン部２０の厚さのみを制御することもできる。
【００２７】
＜（Ａ）成分＞
（Ａ）成分は、金属粒子と分散剤との複合体であって、例えば、所定の分散剤の下で金属粒子を還元して得ることができる。金属粒子としては、パラジウム粒子、金粒子、銀粒子、銅粒子、及び白金粒子からなる群から選択される少なくとも１種類の金属粒子を用いることができる。
【００２８】
分散剤としては、例えば、ポリカルボン酸アンモニウム塩、ポリカルボン酸ナトリウム塩、ポリカルボン酸トリエチルアミン塩、ポリカルボン酸トリエタノールアミン塩等のポリカルボン酸系高分子分散剤；ポリオキシエチレンアルキルエーテルカルボン酸塩、アルキルヒドロキシエーテルカルボン酸塩等のヒドロキシル基を有するブロック共重合体型高分子分散剤；アクリル酸−マレイン酸共重合体、スチレン−マレイン酸共重合体、アクリル酸−スルホン酸共重合体等のカルボキシル基を有するブロック共重合体型高分子分散剤等を用いることができる。分散剤は、１種で用いることも、２種以上を組み合わせて用いることもできる。これらの分散剤のうち、ヒドロキシル基、及びカルボキシル基からなる群から選択される少なくとも１つの基を有する共重合体高分子、特にブロック共重合体高分子の分散剤を用いることが好ましい。
【００２９】
（Ａ）成分、すなわち、金属複合体は、例えば、分散剤の存在下、金属イオンを還元して合成できる。一例として、所定の溶媒中において分散剤と金属イオンとを混合し、金属イオンを還元させることで金属複合体を合成できる。金属イオンを還元させる方法としては、溶媒中に分散剤と金属イオンとを共存させ、ここに還元剤を混合させる方法等が挙げられる。これにより、金属イオンと還元剤とが接触し、金属イオンが還元される。還元剤としては、様々な還元剤を用いることができ、例えば、ヒドラジンヒドラート（ヒドラジン１水和物）、水素化ホウ素ナトリウム、Ｎ，Ｎジメチルエタノールアミン、ジエタノールアミン等の２級又は３級アミン類等を用いることができる。
【００３０】
また、（Ａ）成分を合成する場合に用いる溶媒としては、（Ｂ）成分と同一の溶媒を用いてもよい。溶媒は、１種で用いることも、２種以上の溶媒を組合わせて用いることもできる。
【００３１】
＜（Ｂ）成分＞
（Ｂ）溶媒としては、無電解めっき用塗料組成物中の金属複合体の分散性を確保する観点から、水及び／又は非プロトン性極性溶媒を含むことが好ましい。なお、溶媒は１種で用いることも、２種以上を組み合わせて用いることもできる。
【００３２】
ここで、非プロトン性極性溶媒としては、Ｎ−メチルピロリドン、ジメチルホルムアミド、ジメチルアセトアミド、ジメチルスルホキシド、γ―ブチロラクトン等が挙げられる。また、溶媒は、金属イオン（例えば、パラジウムイオン）が還元反応した後に他の溶媒に代えてもよい（例えば、溶媒を水からＮ−メチルピロリドンに代えてもよい。）。
【００３３】
また、（Ｂ）溶媒は、水及び／又は非プロトン性極性溶媒の他に、メタノール、エタノール等のアルコール類；アセトン、メチルエチルケトン、シクロヘキサノン等のケトン類；エチレングリコールモノメチルエーテル、エチレングリコールモノブチルエーテル等のグリコールエーテル類；安息香酸メチル、安息香酸エチル、サリチル酸メチル等の芳香族カルボン酸エステル類；トルエン、キシレン等の芳香族炭化水素類；メチルセロソルブアセテート、エチルセロソルブアセテート、ブチルセロソルブアセテート、メチルカルビトールアセテート、ブチルカルビトールアセテート等のグリコールエーテルエステル類；酢酸エチル、酢酸ブチル等のアルカノールエステル類等を含有してもよい。
【００３４】
無電解めっき用塗料組成物中の（Ｂ）溶媒の含有量としては、特に制限はなく、印刷方法に合わせて適宜調整できる。
【００３５】
＜（Ｃ）成分＞
（Ｃ）バインダーとしては、バインダー樹脂を用いることができる。バインダー樹脂としては、（Ｂ）成分に分散、又は溶解する樹脂を用いることができる。例えば、バインダー樹脂としては、エポキシ樹脂、ポリエステル樹脂、アクリル樹脂、ポリウレタン樹脂、ポリアミド樹脂、ポリイミド樹脂、シェラック樹脂、メラミン樹脂、尿素樹脂等が挙げられる。ここで、ポリエステル樹脂、ポリアミド樹脂、及びポリイミド樹脂からなる群から選択される少なくとも１種の樹脂を用いることが好ましい。バインダー樹脂は、１種で用いることも、２種以上を組み合わせて用いることもできる。
【００３６】
無電解めっき用塗料組成物中の（Ｃ）バインダーの含有量としては、特に制限はなく、（Ａ）成分１００質量部に対し、１０２質量部以上２０００質量部以下程度が好ましい。
【００３７】
＜（Ｄ）添加剤＞
（Ｄ）添加剤としては、無電解めっき層３０の反射スペクトルのうち、少なくとも最大の反射率を示す波長の光の少なくとも一部を吸収する材料を用いることができる。すなわち、（Ｄ）添加剤としては、所定の金属表面において反射される光の反射スペクトルを、反射率が低減する方向に補正する材料を用いることができる。具体的に（Ｄ）添加剤としては、所定の波長範囲の光を吸収する絶縁材料を用いることができ、例えば、無機系色素、及び／又は有機系色素を用いることができる。一例として、（Ｄ）添加剤としては、４００ｎｍ〜５００ｎｍの光を吸収する色素、５００ｎｍ〜７５０ｎｍの光を吸収する色素、及び／又は７５０ｎｍ〜１０００ｎｍの光を吸収する色素を用いることができる。
【００３８】
例えば、４００ｎｍ〜５００ｎｍの光を吸収する色素としては、山田化学工業株式会社製の商品名ＦＤＢ−００１（極大吸収波長４２０ｎｍ）、商品名ＦＤＢ−００２（極大吸収波長４３１ｎｍ）、商品名ＦＤＢ−００３（極大吸収波長４３７ｎｍ）、商品名ＦＤＢ−００４（極大吸収波長４４５ｎｍ）、商品名ＦＤＢ−００５（極大吸収波長４５２ｎｍ）、商品名ＦＤＢ−００６（極大吸収波長４７３ｎｍ）、商品名ＦＤＢ−００１７（極大吸収波長４９６ｎｍ）等を用いることができる。
【００３９】
また、例えば、５００ｎｍ〜７５０ｎｍの光を吸収する色素としては、山田化学工業株式会社製のＦＤＧ−００１（極大吸収波長５０３ｎｍ）、ＦＤＧ−００２（極大吸収波長５２５ｎｍ）、ＦＤＧ−００３（極大吸収波長５４７ｎｍ）、ＦＤＧ−００４（極大吸収波長５７８ｎｍ）、ＦＤＧ−００５（極大吸収波長５８３ｎｍ）、ＦＤＧ−００６（極大吸収波長５８５ｎｍ）、ＦＤＧ−００７（極大吸収波長５９４ｎｍ）等や、ＦＤＲ−００１（極大吸収波長６０９ｎｍ）、ＦＤＲ−００２（極大吸収波長６８０ｎｍ）、ＦＤＲ−００３（極大吸収波長６９５ｎｍ）、ＦＤＲ−００４（極大吸収波長７１６ｎｍ）、ＦＤＲ−００５（極大吸収波長７２５ｎｍ）等を用いることができる。
【００４０】
更に、例えば、７５０ｎｍ〜１０００ｎｍの光を吸収する色素としては、山田化学工業株式会社製のＦＤＮ−００１（極大吸収波長７５４ｎｍ）、ＦＤＮ−００２（極大吸収波長８０７ｎｍ）、ＦＤＮ−００３（極大吸収波長８５３ｎｍ）、ＦＤＮ−００４（極大吸収波長８８０ｎｍ）、ＦＤＮ−００５（極大吸収波長９１０ｎｍ）、ＦＤＮ−００６（極大吸収波長９２７ｎｍ）、ＦＤＮ−００７（極大吸収波長９５６ｎｍ）、ＦＤＮ−００８（極大吸収波長９９２ｎｍ）等を用いることができる。
【００４１】
（Ｄ）添加剤は、１種で用いることも、２種以上を混合して用いることもできる。例えば、無電解めっき層３０の色のＪＩＳ  Ｚ  ８７２９（２００４）及びＪＩＳ  Ｚ  ８７２２（２００９）に準拠して測定されるＬ＊ａ＊ｂ＊表色系の色度ａ＊及びｂ＊、並びに明度Ｌ＊を所定の値に制御すること、及び／又は光学濃度を調整することで無電解めっき層３０を暗色化することが好ましい。すなわち、（Ａ）成分乃至（Ｃ）成分の少なくとも１つの成分、好ましくは（Ｃ）バインダーによる光の吸収と、少なくとも１種以上の（Ｄ）添加剤による光の吸収とによって無電解めっき層３０を構成する金属材料が反射する光の反射スペクトルを、無電解めっき層３０による光の反射が低下する方向に平準化させることが好ましい。この場合、無電解めっき層３０を構成する金属材料、及び／又は（Ａ）成分乃至（Ｃ）成分の少なくとも１つの成分による光の吸収に応じ、（Ｄ）成分として用いる添加剤の種類、及び／又は量を適宜、決定することができる。これにより平準化、及び／又は平準化の程度を調整することができる。したがって、細線パターン部２０を介して無電解めっき層３０において反射された光が大型導電パターン付透明基板１の外部に放出されたとしても、細線パターン部２０と無電解めっき層３０とからなるパターンを、観察者に赤っぽい黒、青っぽい黒、黒っぽい黒等の様々な印象の黒色（すなわち、「カラーレス」の黒色）として認識させることができる。
【００４２】
無電解めっき用塗料組成物は、（Ａ）成分、（Ｂ）成分、（Ｃ）成分、及び／又は（Ｄ）添加剤を所定量ずつ秤量し、混合することで製造できる。なお、（Ｄ）添加剤は、（Ａ）成分、（Ｂ）成分、及び（Ｃ）成分のうちの少なくとも１つの成分に予め混合しておくこともできる。（Ｄ）添加剤を併用する場合、細線パターン部２０の厚さを薄くすることができるので、細線パターン部２０のみで無電解めっき層３０の反射スペクトルを補正する場合に比べてコストを低減することができる。
【００４３】
（無電解めっき層３０）
無電解めっき層３０は、細線パターン部２０の透明基材１０に接している側の反対側の表面に設けられる。無電解めっき層３０は、例えば、Ｎｉ、Ｃｏ、Ｐｄ、Ｃｕ、Ａｇ、Ａｕ、Ｐｔ、Ｓｎ、Ｒｕ、若しくはＲｈ等の無電解金属めっき、又はＮｉＢ、ＮｉＣｏＷＰ、ＮｉＭｏＰ、ＣｏＰ、ＣｏＮｉＰ、ＣｏＷＰ、ＣｏＳｎＰ、ＣｏＺｎＰ、若しくはＣｏＭｎＰ等の無電解合金めっきで形成できる。良好な電気導電性を確保する観点から、無電解めっき層３０は、無電解Ａｕめっき、無電解Ｃｕめっき、又は無電解Ａｇめっきで形成することが好ましく、コストや耐腐食性の観点から無電解Ｃｕめっきで形成することがより好ましい。なお、無電解合金めっきは、耐腐食性を向上させる等の単体金属とは異なる性質を有する。
【００４４】
［大型導電パターン付透明基板１ａについて］
図１（ｂ）に示す大型導電パターン付透明基板１ａは、大型導電パターン付透明基板１とは異なり、透明基材１０の他方の面に細線パターン部２０と無電解めっき層３０とを更に備える点を除き、大型導電パターン付透明基板１と略同様の構成及び機能を備える。したがって、以下では相違点のみ説明する。
【００４５】
大型導電パターン付透明基板１ａは、透明基材１０と、透明基材１０の一方の面に設けられる細線パターン部２０（以下、「第１の細線パターン部２０」という。）と、透明基材１０の他方の面に設けられる細線パターン部２０（以下、「第２の細線パターン部２０」という。）と、第１の細線パターン部２０及び第２の細線パターン部２０の透明基材１０の反対側の表面それぞれに設けられる無電解めっき層３０とを備える。大型導電パターン付透明基板１ａにおいて、第１の細線パターン部２０、及び第２の細線パターン部２０の少なくとも一方が、（Ｄ）添加剤を含有することが好ましい。また、第１の細線パターン部２０の表面に設けられる無電解めっき層３０と第２の細線パターン部２０の表面に設けられる無電解めっき層３０との双方、若しくはいずれか一方の表面（各無電解めっき層３０の細線パターン部に接している側の反対側の表面）に黒化処理を施してもよい。ここで、少なくとも、大型導電パターン付透明基板１ａを観察するユーザ側の無電解めっき層３０に黒化処理を施してもよい。そして、大型導電パターン付透明基板１ａに透明基材１０側から入射した光は、細線パターン部２０を通過して無電解めっき層３０において反射される。そして、反射光は再度、細線パターン部２０及び透明基材１０を通過して外部に反射光として放出される。この場合に、大型導電パターン付透明基板１ａの外部から観察した場合の光の反射率（入射光と反射光とから算出できる）は、１０％以下であることが好ましい。なお、以下の他の大型導電パターン付透明基板においても同様である。
【００４６】
また、第１の細線パターン部２０の色と、第２の細線パターン部２０の色とは、互いに同一でも異なっていてもよい。すなわち、第１の細線パターン部２０の色、及び第２の細線パターン部２０の色を、大型導電パターン付透明基板１を外部から視認した場合に、ＪＩＳ  Ｚ  ８７２９（２００４）及びＪＩＳ  Ｚ  ８７２２（２００９）に準拠して測定されるＬ＊ａ＊ｂ＊表色系の色度ａ＊及びｂ＊、並びに明度Ｌ＊を、互いに同一にすることも互いに異ならせることもできる。また、第１の細線パターン部２０のＪＩＳ  Ｚ  ８７２９（２００４）及びＪＩＳ  Ｚ  ８７２２（２００９）に準拠して測定されるＬ＊ａ＊ｂ＊表色系の明度Ｌ＊と、第２の細線パターン部２０のＪＩＳ  Ｚ  ８７２９（２００４）及びＪＩＳ  Ｚ  ８７２２（２００９）に準拠して測定されるＬ＊ａ＊ｂ＊表色系の明度Ｌ＊との差ΔＬが、２０以下であることが好ましく、１５以下であることがより好ましく、１０以下であることが更に好ましい。
【００４７】
なお、第１の細線パターン部２０及び第２の細線パターン部２０の色はそれぞれ、各細線パターン部２０に添加する（Ｄ）添加剤の種類、（Ｄ）添加剤の量、及び／又は各細線パターン部２０の厚さ等を変更することで調整できる。
【００４８】
［大型導電パターン付透明基板１ｂについて］
図１（ｃ）に示す大型導電パターン付透明基板１ｂは、大型導電パターン付透明基板１ａとは異なり、透明基材１０の他方の面に設けられる細線パターン部２０と無電解めっき層３０との配置順が異なる点を除き、大型導電パターン付透明基板１ａと略同様の構成及び機能を備える。したがって、以下では相違点のみ説明する。
【００４９】
大型導電パターン付透明基板１ｂは、透明基材１０と、透明基材１０の一方の面に設けられる細線パターン部２０（以下、「第１の細線パターン部２０」という。）と、透明基材１０の他方の面に設けられる無電解めっき層３０と、第１の細線パターン部２０の透明基材１０の反対側の表面に設けられる無電解めっき層３０と、透明基材１０の他方の面に設けられる無電解めっき層３０の透明基材１０の反対側の表面に設けられる細線パターン部２０（以下、「第２の細線パターン部２０」という。）とを備える。大型導電パターン付透明基板１ｂにおいて、第１の細線パターン部２０、及び第２の細線パターン部２０の少なくとも一方が、（Ｄ）添加剤を含有することが好ましい。なお、各細線パターン部２０の表面側が、大型導電パターン付透明基板１ｂが外部から視認される側に対応する（図１（ｃ）の例では、図の下方向から視認される。）。
【００５０】
［大型導電パターン付透明基板１ｃについて］
図１（ｄ）に示す大型導電パターン付透明基板１ｃは、大型導電パターン付透明基板１とは異なり、透明基材１０の一方の面に設けられる細線パターン部２０と無電解めっき層３０との配置順が異なる点を除き、大型導電パターン付透明基板１と略同様の構成及び機能を備える。したがって、以下では相違点のみ説明する。
【００５１】
大型導電パターン付透明基板１ｃは、透明基材１０と、透明基材１０の一方の面に設けられる無電解めっき層３０と、無電解めっき層３０の透明基材１０の反対側の表面に設けられる細線パターン部２０とを備える。大型導電パターン付透明基板１ｃにおいて、細線パターン部２０が、（Ｄ）添加剤を含有することが好ましい。なお、細線パターン部２０の表面側が、大型導電パターン付透明基板１ｃが外部から視認される側に対応する（図１（ｄ）の例では、図の上方向から視認される。）。
【００５２】
ここで、大型パネルの製造を容易にし、用いる材料の無駄を省き、コストを低減させる観点からは、大型導電パターン付透明基板１、大型導電パターン付透明基板１ａ、大型導電パターン付透明基板１ｂ、及び大型導電パターン付透明基板１ｃのいずれも好適に用いることができる。また、無電解めっき層が反射する光の反射スペクトルを所望の反射スペクトルに補正する観点からは、大型導電パターン付透明基板１、大型導電パターン付透明基板１ｂ、及び／又は大型導電パターン付透明基板１ｃを好適に用いることができる。なお、無電解めっき層が反射する光の反射スペクトルを所望の反射スペクトルに補正する観点において、無電解黒色めっきを用いて無電解めっき層を形成する場合や無電解めっき層に黒色化処理を施す場合には、大型導電パターン付透明基板１ａを用いてもよい。
【００５３】
［（Ｄ）添加剤による反射スペクトルの補正］
図２は、金、銀、及び銅の反射スペクトル、並びに本発明の実施の形態に係る無電解めっき用塗料組成物（ただし、（Ｄ）添加剤を含まない。図２〜図６の説明における無電解めっき用塗料組成物についても同様である。）の光学特性の一例を示すグラフである。すなわち、図２（ａ）は、金、銀、及び銅の反射スペクトルを示し、図２（ｂ）は、無電解めっき用塗料組成物の吸光特性の一例を示し、図２（ｃ）は、無電解めっき用塗料組成物の透過率の一例を示す。
【００５４】
図２（ａ）に示すように、各金属は、照射される光の波長ごとに所定の反射率を有する。一方、無電解めっき用塗料組成物は、一例として、図２（ｂ）に示すように波長が４００ｎｍから８００ｎｍに移るにつれて徐々に吸光係数が低下する特性、及び図２（ｃ）に示すように波長が４００ｎｍから８００ｎｍに移るにつれて徐々に透過率が増加する特性を有する。例えば、無電解めっき用塗料組成物は、波長３８０ｎｍにおける吸光係数が１．２２程度、透過率が８％程度であり、波長７８０ｎｍにおける吸光係数が０．６６程度、透過率が２２％程度である。
【００５５】
図３は、無電解銅めっき上に無電解めっき用塗料組成物からなる層を形成した場合の反射スペクトルの一例を示し、図４は、無電解銀めっき上に無電解めっき用塗料組成物からなる層を形成した場合の反射スペクトルの一例を示し、図５は、無電解金めっき上に無電解めっき用塗料組成物からなる層を形成した場合の反射スペクトルの一例を示す。なお、図３乃至図５において、横軸は波長（ｎｍ）であり、縦軸は反射率（％）である。
【００５６】
また、図６は、無電解めっき用塗料組成物の塗布量の違いによる反射率の変化の一例を示す。具体的に図６（ａ）は、無電解銅めっき上に無電解めっき用塗料組成物からなる層を形成した場合における無電解めっき用塗料組成物の塗布量の違いによる反射率の変化の一例を示し、図６（ｂ）は、無電解銀めっき上に無電解めっき用塗料組成物からなる層を形成した場合における無電解めっき用塗料組成物の塗布量の違いによる反射率の変化の一例を示し、図６（ｃ）は、無電解金めっき上に無電解めっき用塗料組成物からなる層を形成した場合における無電解めっき用塗料組成物の塗布量の違いによる反射率の変化の一例を示す。なお、図６において縦軸は対数軸であり、無電解めっき用塗料組成物の塗布量ごとに所定の波長範囲で測定した反射スペクトルのうち、反射率の最大値をプロットしている。
【００５７】
まず、図３を参照する。図３の反射スペクトル４００は、無電解めっき用塗料組成物の層が表面に形成されていない無電解銅めっきの反射スペクトルを示す。そして、図３の反射スペクトル４０２は、銅めっき上に無電解めっき用塗料組成物を０．３ｇ／ｍ２塗布した場合の反射スペクトルであり、反射スペクトル４０４は、銅めっき上に無電解めっき用塗料組成物を０．５ｇ／ｍ２塗布した場合の反射スペクトルであり、反射スペクトル４０６は、銅めっき上に無電解めっき用塗料組成物を０．７ｇ／ｍ２塗布した場合の反射スペクトルであり、反射スペクトル４０８は、銅めっき上に無電解めっき用塗料組成物を１．０ｇ／ｍ２塗布した場合の反射スペクトルである（以下、無電解めっき用塗料組成物の膜厚を「ｇ／ｍ２」で表す。）。
【００５８】
図６（ａ）に示すように、無電解銅めっき上の無電解めっき用塗料組成物の膜厚を増加させると、膜厚の増加に応じ、反射率の最大値が低下する。図６（ａ）においては、無電解めっき用塗料組成物を塗布していない場合の最大の反射率は８８％であり、塗布量が０．３ｇ／ｍ２の場合の最大の反射率は３５％であり、塗布量が０．５ｇ／ｍ２の場合の最大の反射率は１９％であり、塗布量が０．７ｇ／ｍ２の場合の最大の反射率は１０％であり、塗布量が１．０ｇ／ｍ２の場合の最大の反射率は４％である。
【００５９】
そして、図３に示すように、無電解銅めっき上の無電解めっき用塗料組成物の膜厚を増加させると、波長の全域にわたって反射率が低下する方向に反射スペクトルの全体が補正、平準化される。また、無電解めっき用塗料組成物の膜厚が厚いほど、補正、平準化の度合いが大きく、反射スペクトル全体の反射率がより低下する方向に補正、平準化される。ただし、波長が長い領域の反射率は、波長が短い領域の反射率よりも高くなっている。
【００６０】
次に、図４を参照する。図４の反射スペクトル４１０は、無電解めっき用塗料組成物の層が表面に形成されていない無電解銀めっきの反射スペクトルを示す。そして、図４の反射スペクトル４１２は、銀めっき上に無電解めっき用塗料組成物を０．３ｇ／ｍ２塗布した場合の反射スペクトルであり、反射スペクトル４１４は、銀めっき上に無電解めっき用塗料組成物を０．５ｇ／ｍ２塗布した場合の反射スペクトルであり、反射スペクトル４１６は、銀めっき上に無電解めっき用塗料組成物を０．７ｇ／ｍ２塗布した場合の反射スペクトルであり、反射スペクトル４１８は、銀めっき上に無電解めっき用塗料組成物を１．０ｇ／ｍ２塗布した場合の反射スペクトルである。
【００６１】
図６（ｂ）に示すように、無電解銀めっき上の無電解めっき用塗料組成物の膜厚を増加させると、膜厚の増加に応じ、反射率の最大値が低下する。図６（ｂ）においては、無電解めっき用塗料組成物を塗布していない場合の最大の反射率は９８％であり、塗布量が０．３ｇ／ｍ２の場合の最大の反射率は３９％であり、塗布量が０．５ｇ／ｍ２の場合の最大の反射率は２１％であり、塗布量が０．７ｇ／ｍ２の場合の最大の反射率は１２％であり、塗布量が１．０ｇ／ｍ２の場合の最大の反射率は５％である。
【００６２】
そして、図４に示すように、無電解銀めっき上の無電解めっき用塗料組成物の膜厚を増加させると、波長の全域にわたって反射率が低下する方向に反射スペクトルの全体が補正、平準化される。また、無電解めっき用塗料組成物の膜厚が厚いほど、補正、平準化の度合いが大きく、反射スペクトル全体の反射率がより低下する方向に補正、平準化される。ただし、波長が長い領域の反射率は、波長が短い領域の反射率よりも高くなっている。
【００６３】
更に、図５を参照する。図５の反射スペクトル４２０は、無電解めっき用塗料組成物の層が表面に形成されていない無電解金めっきの反射スペクトルを示す。そして、図５の反射スペクトル４２２は、金めっき上に無電解めっき用塗料組成物を０．３ｇ／ｍ２塗布した場合の反射スペクトルであり、反射スペクトル４２４は、金めっき上に無電解めっき用塗料組成物を０．５ｇ／ｍ２塗布した場合の反射スペクトルであり、反射スペクトル４２６は、金めっき上に無電解めっき用塗料組成物を０．７ｇ／ｍ２塗布した場合の反射スペクトルであり、反射スペクトル４２８は、金めっき上に無電解めっき用塗料組成物を１．０ｇ／ｍ２塗布した場合の反射スペクトルである。
【００６４】
図６（ｃ）に示すように、無電解金めっき上の無電解めっき用塗料組成物の膜厚を増加させると、膜厚の増加に応じ、反射率の最大値が低下する。図６（ｃ）においては、無電解めっき用塗料組成物を塗布していない場合の最大の反射率は９４％であり、塗布量が０．３ｇ／ｍ２の場合の最大の反射率は３８％であり、塗布量が０．５ｇ／ｍ２の場合の最大の反射率は２０％であり、塗布量が０．７ｇ／ｍ２の場合の最大の反射率は１１％であり、塗布量が１．０ｇ／ｍ２の場合の最大の反射率は４％である。
【００６５】
そして、図５に示すように、無電解金めっき上の無電解めっき用塗料組成物の膜厚を増加させると、波長の全域にわたって反射率が低下する方向に反射スペクトルの全体が補正、平準化される。また、無電解めっき用塗料組成物の膜厚が厚いほど、補正、平準化の度合いが大きく、反射スペクトル全体の反射率がより低下する方向に補正、平準化される。ただし、波長が長い領域の反射率は、波長が短い領域の反射率よりも高くなっている。
【００６６】
すなわち、本実施形態においては、無電解めっき用塗料組成物（ただし、本説明においては添加剤を除く）を含有する細線パターン部２０によって、無電解めっき層３０の反射スペクトルを、予め定められた波長範囲において反射率が低下する方向に補正、平準化することができる。
【００６７】
ここで、反射スペクトルをより平準化させる観点、すなわち、長波長領域の反射率をより低下させる観点から、無電解めっき用塗料組成物は、予め定められた波長範囲の光を吸収する添加剤を含むことが好ましい。予め定められた波長範囲の光を吸収する添加剤、及び無電解めっき用塗料組成物を含有する細線パターン部２０によって、無電解めっき層３０の反射スペクトルは、予め定められた波長範囲において反射率が低下する方向に更に平準化される。
【００６８】
図７は、本実施形態に係る添加剤の吸収スペクトルの一例を示す。図７の横軸は波長（ｎｍ）であり、縦軸は吸光係数である。
【００６９】
例えば、吸収スペクトル５００で示す極大吸収波長が６０９ｎｍである色素（例えば、ＦＤＲ−００１）、吸収スペクトル５０２で示す極大吸収波長が６８０ｎｍである色素（例えば、ＦＤＲ−００２）、吸収スペクトル５０４で示す極大吸収波長が７２５ｎｍである色素（例えば、ＦＤＲ−００５）、吸収スペクトル５０６で示す極大吸収波長が７５４ｎｍである色素（例えば、ＦＤＮ−００１）、及び吸収スペクトル５０８で示す極大吸収波長が８０７ｎｍである色素（例えば、ＦＤＮ−００２）それぞれの吸収スペクトルを図７に示す。図７に示すように、添加剤としての色素は、所定の波長（極大吸収波長）を主として吸収する機能を有する。
【００７０】
無電解めっき層３０の反射スペクトルは、細線パターン部２０（つまり、無電解めっき用塗料組成物）による吸収と、所定の添加剤による吸収とによって、所定の波長範囲において反射率が低下する方向に補正、平準化される。
【００７１】
図８は、添加剤による反射スペクトルの平準化の例を示す。具体的に、図８（ａ）は、無電解銅めっき上に、所定の添加剤を含有する本実施形態に係る無電解めっき用塗料組成物からなる層を形成した場合の反射スペクトルの平準化の一例を示し、図８（ｂ）は、添加剤を含む無電解めっき用塗料組成物の塗布量の違いによる反射率の最大値の変化の一例を示す。
【００７２】
具体的に、無電解めっき用塗料組成物に、以下の５種類の添加剤としての色素を添加した例を示す。
【００７３】
色素１：極大吸収波長が６０９ｎｍである色素（例えば、ＦＤＲ−００１）
色素２：極大吸収波長が６８０ｎｍである色素（例えば、ＦＤＲ−００２）
色素３：極大吸収波長が７２５ｎｍである色素（例えば、ＦＤＲ−００５）
色素４：極大吸収波長が７５４ｎｍである色素（例えば、ＦＤＮ−００１）
色素５：極大吸収波長が８０７ｎｍである色素（例えば、ＦＤＮ−００２）
【００７４】
また、添加量は、５種類の添加剤を含有する無電解めっき用塗料組成物を所定の無電解金属めっき上に塗布した場合の塗布量を１ｇ／ｍ２とした場合に、色素１単体の塗布量が０．００３ｇ／ｍ２となり、色素２単体の塗布量が０．００４ｇ／ｍ２となり、色素３単体の塗布量が０．００３ｇ／ｍ２となり、色素４単体の塗布量が０．００２ｇ／ｍ２となり、色素５単体の塗布量が０．００８ｇ／ｍ２となる量である。換言すると、添加量は、無電解めっき用塗料組成物と５種類の添加剤との合計の質量に対し、色素１が０．３％、色素２が０．４％、色素３が０．３％、色素４が０．２％、色素５が０．８％になる質量である。以下、本説明において５種類の添加剤を含有する無電解めっき用塗料組成物を、添加剤入り無電解めっき用塗料組成物と称する。
【００７５】
図８（ａ）の反射スペクトル４３０は、添加剤入り無電解めっき用塗料組成物の層が表面に形成されていない銅めっきの反射スペクトルを示す。そして、図８（ａ）の反射スペクトル４３２は、銅めっき上に添加剤入り無電解めっき用塗料組成物を０．３ｇ／ｍ２塗布した場合の反射スペクトルであり、反射スペクトル４３４は、銅めっき上に添加剤入り無電解めっき用塗料組成物を０．５ｇ／ｍ２塗布した場合の反射スペクトルであり、反射スペクトル４３６は、銅めっき上に添加剤入り無電解めっき用塗料組成物を０．７ｇ／ｍ２塗布した場合の反射スペクトルであり、反射スペクトル４３８は、銅めっき上に添加剤入り無電解めっき用塗料組成物を０．９ｇ／ｍ２塗布した場合の反射スペクトルである。
【００７６】
図８（ａ）と図３とを比較すると分かるように、無電解銅めっき上に添加剤入り無電解めっき用塗料組成物からなる層を形成すると、波長５８０ｎｍ程度以上の長波長領域において、より反射率が低下する方向に反射スペクトルが補正、平準化される。例えば、反射スペクトル４３２に示すように、図３においては波長５８０ｎｍ程度以上の長波長領域において反射率が徐々に上昇していたところ、図８（ａ）においては反射率が低くなる方向に反射スペクトルが引き下げられ、反射スペクトル全体として平準化する。
【００７７】
そして、無電解銅めっき上の添加剤入り無電解めっき用塗料組成物の膜厚を増加させると、膜厚の増加に応じ、反射率の最大値が低下する。図８（ａ）においては、無電解めっき用塗料組成物を塗布していない場合の最大の反射率は８８．２％であり、塗布量が０．３ｇ／ｍ２の場合の最大の反射率は２１．３％であり、塗布量が０．５ｇ／ｍ２の場合の最大の反射率は８．６％であり、塗布量が０．７ｇ／ｍ２の場合の最大の反射率は３．５％であり、塗布量が０．９ｇ／ｍ２の場合の最大の反射率は１．４％である。
【００７８】
そして、図８（ａ）に示すように、無電解銅めっき上の添加剤入り無電解めっき用塗料組成物の膜厚を増加させると、波長の全域にわたって反射率が低下する方向に反射スペクトルの全体が平準化される。また、添加剤入り無電解めっき用塗料組成物の膜厚が厚いほど、平準化の度合いが大きく、反射スペクトル全体の反射率がより低下する方向に平準化される。
【００７９】
図９は、無電解めっき用塗料組成物のみからなる層の塗布量の違いによる反射率の変化と、添加剤を含む無電解めっき用塗料組成物の塗布量の違いによる反射率の変化との比較の一例を示す。
【００８０】
具体的に、図９は、図６（ａ）と図８（ｂ）とを合わせた図である。無電解めっき用塗料組成物のみからなる層のグラフ４５０と添加剤入り無電解めっき用塗料組成物からなる層のグラフ４５２を比較すると分かるように、添加剤入り無電解めっき用塗料組成物を用いた場合、無電解めっき層の反射率の最大値をより低下させることができることが分かる。本実施形態に係る無電解めっき用塗料組成物の用途に応じて添加剤を添加するか否かを決定できるものの、反射率をより低下させる観点から、無電解めっき用塗料組成物は、添加剤を含有することが好ましい。
【００８１】
図１０は、添加剤による反射スペクトルの平準化の他の例を示す。具体的に、図１０（ａ）は、無電解銅めっき上に、所定の添加剤を含有する本実施形態に係る無電解めっき用塗料組成物からなる層を形成した場合の反射スペクトルの平準化の一例を示し、図１０（ｂ）は、添加剤を含む無電解めっき用塗料組成物の塗布量の違いによる反射率の変化の一例を示す。
【００８２】
具体的に、無電解めっき用塗料組成物に、添加剤としての色素（色素５：極大吸収波長が８０７ｎｍである色素（例えば、ＦＤＮ−００２）を添加した例を示す。
【００８３】
また、添加量は、添加剤を含有する無電解めっき用塗料組成物を所定の無電解金属めっき上に塗布した場合の塗布量を１ｇ／ｍ２とした場合に、色素５単体の塗布量が０．０１ｇ／ｍ２となる量である。換言すると、添加量は、無電解めっき用塗料組成物と添加剤との合計の質量に対し、色素５が１．０％となる質量である。以下、本説明において添加剤を含有する無電解めっき用塗料組成物を、添加剤入り無電解めっき用塗料組成物と称する。
【００８４】
図１０（ａ）の反射スペクトル４４０は、添加剤入り無電解めっき用塗料組成物の層が表面に形成されていない銅めっきの反射スペクトルを示す。そして、図１０（ａ）の反射スペクトル４４２は、銅めっき上に添加剤入り無電解めっき用塗料組成物を０．３ｇ／ｍ２塗布した場合の反射スペクトルであり、反射スペクトル４４４は、銅めっき上に添加剤入り無電解めっき用塗料組成物を０．５ｇ／ｍ２塗布した場合の反射スペクトルであり、反射スペクトル４４６は、銅めっき上に添加剤入り無電解めっき用塗料組成物を０．７ｇ／ｍ２塗布した場合の反射スペクトルであり、反射スペクトル４４８は、銅めっき上に添加剤入り無電解めっき用塗料組成物を０．９ｇ／ｍ２塗布した場合の反射スペクトルである。
【００８５】
図１０（ａ）と図３とを比較すると分かるように、無電解銅めっき上に添加剤入り無電解めっき用塗料組成物からなる層を形成すると、波長６５０ｎｍ程度以上の長波長領域において、より反射率が低下する方向に反射スペクトルが補正、平準化される。例えば、反射スペクトル４４２に示すように、図３においては波長６５０ｎｍ程度以上の長波長領域において反射率が徐々に上昇していたところ、図１０（ａ）においては反射率が低くなる方向に反射スペクトルが引き下げられ、反射スペクトル全体として平準化している。特に、反射率の最大値を含む波長領域においては、添加剤入り無電解めっき用塗料組成物を用いた場合、反射率を大幅に引き下げる方向に反射スペクトルが補正される。
【００８６】
そして、無電解銅めっき上の添加剤入り無電解めっき用塗料組成物の膜厚を増加させると、膜厚の増加に応じ、反射率の最大値が低下する。図１０（ａ）においては、無電解めっき用塗料組成物を塗布していない場合の最大の反射率は８８％であり、塗布量が０．３ｇ／ｍ２の場合の最大の反射率は２６％であり、塗布量が０．５ｇ／ｍ２の場合の最大の反射率は１２％であり、塗布量が０．７ｇ／ｍ２の場合の最大の反射率は６％であり、塗布量が０．９ｇ／ｍ２の場合の最大の反射率は３％である。
【００８７】
そして、図１０（ａ）に示すように、無電解銅めっき上の添加剤入り無電解めっき用塗料組成物の膜厚を増加させると、波長の全域にわたって反射率が低下する方向に反射スペクトルの全体が平準化される。また、添加剤入り無電解めっき用塗料組成物の膜厚が厚いほど、平準化の度合いが大きく、反射スペクトル全体の反射率がより低下する方向に平準化される。
【００８８】
このように、本実施形態に係る無電解めっき用塗料組成物と、添加剤の種類、用いる添加剤の種類数、及び／又は量等とによって、反射スペクトルを平準化したスペクトルである平準化スペクトルを自在に制御できる。すなわち、本実施形態に係る大型導電パターン付透明基板１によれば、用途に応じた平準化スペクトルを設計することができる。具体的には、無電解めっき用塗料組成物の膜厚、添加剤の種類、用いる添加剤の種類数、及び無電解めっき用塗料組成物に添加する添加剤の量等からなる群から選択される少なくとも１つを調整することで、平準化スペクトルを設計できる。
【００８９】
［大型導電パターン付透明基板１の製造方法］
図１１は、本発明の実施の形態に係る大型導電パターン付透明基板の製造の流れの一例を示す。具体的に、図１１（ａ）は、大型導電パターン付透明基板１の製造の流れの概要の一例を示し、図１１（ｂ）は、大型導電パターン付透明基板１ａの製造の流れの概要の一例を示す。また、図１２は、本発明の実施の形態に係る細線パターン部の製造の流れの一例を示す。
【００９０】
図１１（ａ）に示す大型導電パターン付透明基板１の製造の流れを参照する。まず、図１１（ａ）の（ａ−１）に示すように、透明基材１０を準備する（基材準備工程）。この場合において、透明基材１０の一方の表面１００ａに、洗浄処理を施してもよい。次に、図１１（ａ）の（ａ−２）に示すように、透明基材１０の一方の表面１００ａに、無電解めっき用塗料組成物を用いて細線パターン部２０を形成する（パターン形成工程）。
【００９１】
パターン形成工程は、インクジェット印刷方式、グラビアオフセット印刷方式、又はフレキソ印刷方式等を用いて透明基材１０の一方の表面１００ａに細線パターン部２０を形成することができる。ここで、大型導電パターン付透明基板１を製造する場合において、透明基材１０の大型化、及び／又は細線パターン部２０の線幅の細線化（例えば、５μｍ以下の線幅の細線パターンを形成する）を実現する観点から、フレキソ印刷方式を用いることが好ましい。特に、細線パターン部２０の最小の線幅を２００ｎｍにすることができ、細線パターン部２０の厚さを少なくとも１ｎｍ以上２μｍ以下程度で調整できるフレキソ印刷方式を用いることが好ましい。
【００９２】
例えば、図１２に示すように、パターン形成工程は、フレキソ印刷方式により細線パターン部２０を形成できる。具体的に、まず図１２（ａ）に示すように、回転胴体２１０と、回転胴体２１０の胴体表面の少なくとも一部に設けられるブランケット２００と、ブランケット２００に無電解めっき用塗料組成物を供給するインジェクター２２０と、回転胴体２１０の近傍に配置され、細線パターン部２０に対応する凸部２３５が表面に設けられた印刷部材２３０を胴体表面の少なくとも一部に有する回転胴体２４０とを備えるフレキソ印刷装置を用いることができる。
【００９３】
そして、図１２（ａ）に示すように、ブランケット２００の表面にインジェクター２２０から無電解めっき用塗料組成物２５を供給する。これにより、ブランケット２００の表面に無電解めっき用塗料組成物２５が保持される。そして、図１２（ｂ）に示すように、ブランケット２００から、細線パターン部２０に対応する凸部２３５が表面に設けられた印刷部材２３０の凸部２３５の表面に、無電解めっき用塗料組成物を転写する（第１転写工程）。すなわち、ブランケット２００の表面の無電解めっき用塗料組成物２５と凸部２３５の表面とが接触する配置で回転胴体２１０及び回転胴体２４０を所定の方向に回転させる。これにより、凸部２３５の表面に無電解めっき用塗料組成物２５が転写される。
【００９４】
次に、図１２（ｃ）に示すように、印刷部材２３０の凸部２３５の表面の無電解めっき用塗料組成物２５を、透明基材１０に転写する（第２転写工程）。すなわち、印刷部材２３０の凸部２３５の表面と透明基材１０の一方の表面１００ａとが接触する配置で回転胴体２４０を回転させると共に、当該回転に合わせて透明基材１０を所定の方向に移動させる。これにより、透明基材１０の一方の表面１００ａに細線パターン部２０が形成される。
【００９５】
そして、図１１（ａ）の（ａ−３）に示すように、無電解めっき用塗料組成物により形成された細線パターン部２０の表面に無電解めっき法により、無電解めっき層３０を形成する（無電解めっき工程）。すなわち、細線パターン部２０をめっき液と接触させ、無電解めっきによる無電解めっき層３０を形成する。これにより、大型導電パターン付透明基板１が製造される。
【００９６】
なお、無電解めっき用のめっき液としては、無電解めっきに用いられるめっき液であれば特に限定されない。無電解めっきの各種条件も特に限定されない。例えば、無電解めっき処理の条件において、処理温度は無電解銅めっき浴で２５℃以上４５℃以下程度であり、処理時間は１０分以上２０分以下程度である。
【００９７】
図１１（ｂ）に示す大型導電パターン付透明基板１ａの製造の流れを参照する。大型導電パターン付透明基板１ａの製造は、大型導電パターン付透明基板１の製造とは異なり、透明基材１０の他方の表面１００ｂにも細線パターン部２０及び無電解めっき層３０が形成される点を除き、大型導電パターン付透明基板１の製造方法と略同一の工程により製造できる。したがって、相違点を除き、詳細な説明は省略する。
【００９８】
図１１（ｂ）の（ｂ−２）に示すように、透明基材１０の一方の表面１００ａと他方の表面１００ｂとの双方に、細線パターン部２０を形成する（両面パターン形成工程）。両面パターン形成工程においては、上記と同様にフレキソ印刷方式を用いることができる。続いて、無電解めっき法により、透明基材１０の一方の表面１００ａに設けられた細線パターン部２０の表面と、他方の表面１００ｂに設けられた細線パターン部２０の表面とのそれぞれに無電解めっき層３０を形成する（無電解めっき工程）。ここで、一方の表面１００ａ及び他方の表面１００ｂの双方に細線パターン部２０が形成された透明基材１０をめっき液に浸漬することで、一方の表面１００ａに設けられた細線パターン部２０の表面と、他方の表面１００ｂに設けられた細線パターン部２０の表面とに同時に無電解めっき層３０を形成できる。これにより、大型導電パターン付透明基板１ａが製造される。
【００９９】
［大型導電パターン付透明基板１ｂの製造方法］
図１３は、本発明の実施の形態の他の変形例に係る大型導電パターン付透明基板の製造の流れの一例を示す。
【０１００】
まず、図１３（ｃ）の（ｃ−１）に示すように、透明基材１０を準備する（基材準備工程）。次に、図１３（ｃ）の（ｃ−２）に示すように、透明基材１０の一方の表面１００ａに、無電解めっき用塗料組成物を用いて細線パターン部２０を形成する（パターン形成工程）。そして、図１３（ｃ）の（ｃ−３）に示すように、無電解めっき用塗料組成物により形成された細線パターン部２０の表面に無電解めっき法により、無電解めっき層３０を形成する（無電解めっき工程）。これら基材準備工程、パターン形成工程、及び無電解めっき工程は、図１１及び図１２における説明と同一の工程なので、詳細な説明は省略する。
【０１０１】
続いて、図１３の（ｃ−４）に示すように、可撓性若しくは柔軟性を有する基材１５の一方の表面１５０に無電解めっき用塗料組成物を用いて細線パターン部２０を形成する（第２のパターン形成工程）。基材１５は、例えば、可撓性を有すると共に耐溶剤性を有する材料を含んで構成される。また、基材１５の表面１５０に細線パターン部２０を形成する方法は、図１２における説明と同一の方法を採用することができる。次に、基材１５の一方の表面１５０に形成された細線パターン部２０の表面（つまり、細線パターン部２０の基材１５に接している側と反対側の表面）に、無電解めっき法により無電解めっき層３０を形成する（第２の無電解めっき工程）。なお、第２の無電解めっき工程は、上記無電解めっき工程と同一の方法を採用することができる。これにより、導電パターン付基材３が製造される。
【０１０２】
次に、図１３の（ｃ−５）に示すように、一方の表面１００ａに細線パターン部２０及び無電解めっき層３０を有する透明基材１０の他方の表面１００ｂに導電パターン付基材３の一方の表面１５０側を対向させ、導電パターン付基材３の無電解めっき層３０を表面１００ｂに貼り付ける（転写工程）。なお、貼り付けには、所定の接着剤を用いてもよい。そして、基材１５を取り外す（基材取り外し工程）。これにより、図１３の（ｃ−６）に示すように、透明基材１０の他方の表面１００ｂに、表面１００ｂ側から無電解めっき層３０と、細線パターン部２０とが形成されることで、大型導電パターン付透明基板１ｂが製造される。
【０１０３】
なお、第２のパターン形成工程、第２の無電解めっき工程、転写工程、及び基材取り外し工程の代わりに、以下の工程を採用してもよい。すなわち、透明基材１０の他方の表面１００ｂにスパッタ法等の蒸着法を用いて所定の金属膜を形成する金属膜形成工程と、当該金属膜上に無電解めっき用塗料組成物を用いて細線パターン部２０を形成するパターン形成工程と、細線パターン部２０が形成されている領域を除く領域の金属膜をエッチング等により除去するエッチング工程とを経ることで大型導電パターン付透明基板１ｂを製造してもよい。また、エッチング工程により除去した金属材料に所定の処理を施して、再利用してもよい。
【０１０４】
また、図１（ｄ）において説明した大型導電パターン付透明基板１ｃは、上記の第２のパターン形成工程、及び第２の無電解めっき工程により得られる導電パターン付基材３を用い、更に上記の転写工程、及び基材取り外し工程を用いて無電解めっき層３０と細線パターン部２０とを透明基材１０の一方の表面１００ａに形成することで製造できる（転写製造方法）。
【０１０５】
具体的に、この転写製造方法は、各種溶剤に対する耐久性が懸念される基材（以下、「対象基材」という。）を透明基材１０として用いる場合、若しくは、製造プロセスにおいて対象基材への無電解めっき用塗料組成物を直接塗工することが困難な場合、及び／又は無電解めっき層３０を無電解めっきにより直接形成することが困難な場合等に用いることができる。各種溶剤に対する耐久性が懸念される基材としては、例えば、偏光板やカラーフィルター等の液晶パネルを構成する部材等が挙げられる。
【０１０６】
すなわち、本実施形態に係る転写製造方法は、まず、所定の基材の一方の表面に無電解めっき用塗料組成物を用いて細線パターン部２０を形成する（上記の第２のパターン形成工程と同様の工程である。）。所定の基材は、例えば、可撓性を有すると共に耐溶剤性を有する材料を含んで構成される。また、所定の基材の表面に細線パターン部２０を形成する方法は、図１２における説明と同一の方法を用いることができる。次に、所定の基材の一方の表面に形成された細線パターン部２０の表面に、無電解めっき法により無電解めっき層３０を形成する（上記の第２の無電解めっき工程と同様の工程である。）。そして、対象基材の一方の表面と、所定の基材の無電解めっき層３０が形成されている側の面とを対向させ、対象基材の一方の表面に無電解めっき層３０の側から無電解めっき層３０及び細線パターン部２０を貼り付ける（転写工程）。転写工程においては、対象基材の一方の表面、及び／又は所定の基材の無電解めっき層３０の表面に所定の接着剤を塗工しておいてもよい。そして、所定の基材を取り外す（機材取り外し工程）。これにより、図１（ｄ）において説明した大型導電パターン付透明基板１ｃを製造できる。
【０１０７】
これにより、例えば、大型導電パターン付透明基板１ｃを用いて液晶表示部を構成できるので、液晶表示部とタッチパネル部とが独立している液用パネルにおいて、液晶表示部に大型導電パターン付透明基板１ｃを用いて液晶表示部とタッチパネル部とを一体化させることができる。これにより、例えば、光学透明粘着フィルム（ＯＣＡ）等の部材を省略することができる。
【０１０８】
［積層構造体］
図１４は、本発明の実施の形態に係る大型導電パターン付透明基板を構成内に備える積層構造体の断面の概念的な一例を示す。
【０１０９】
まず、図１４（ａ）を参照する。図１４（ａ）に示す積層構造体５は、一例として、図１（ｄ）において説明した複数の大型導電パターン付透明基板１ｃが積層されて構成される。具体的に、第１の大型導電パターン付透明基板１ｃと、第１の大型導電パターン付透明基板１ｃの一方の表面１００ａ側（つまり、無電解めっき層３０及び細線パターン部２０が設けられている側の表面）に透明光学粘着フィルム５２を介して貼り合わされる第２の大型導電パターン付透明基板１ｃと、第２の大型導電パターン付透明基板１ｃの一方の表面１００ａ側に透明光学粘着フィルム５０を介して貼り合わされるカバーガラス４０とを備える。すなわち、第１の大型導電パターン付透明基板１ｃと第２の大型導電パターン付透明基板１ｃとは、第１の大型導電パターン付透明基板１ｃの一方の表面１００ａ側と第２の大型導電パターン付透明基板１ｃの他方の表面１００ｂ側とが透明光学粘着フィルム５０を介して貼り合わされる。
【０１１０】
また、積層構造体５は、第１の大型導電パターン付透明基板１ｃの一方の表面１００ａの端部領域に配置され、第１の大型導電パターン付透明基板１ｃの無電解めっき層３０と電気的に接続されるフレキシブルプリント基板７０と、第２の大型導電パターン付透明基板１ｃの一方の表面１００ａの端部領域に配置され、第２の大型導電パターン付透明基板１の無電解めっき層３０と電気的に接続されるフレキシブルプリント基板７２とを備えることもできる。フレキシブルプリント基板７０及びフレキシブルプリント基板７２は、外部のコントローラ（図示しない）に接続されてもよい。
【０１１１】
そして、積層構造体５を視認する方向３００から積層構造体５を観察した場合に、第１の大型導電パターン付透明基板１ｃの細線パターン部２０と、第２の大型導電パターン付透明基板１ｃの細線パターン部２０とが視認できる側に配置されている。各細線パターン部２０に本実施形態に係る添加剤を添加することで、積層構造体５を観察したユーザに、無電解めっき層３０による光の反射を認識させることを抑制できる。
【０１１２】
次に、図１４（ｂ）を参照する。図１４（ｂ）に示す積層構造体７は、一例として、図１（ｃ）において説明した大型導電パターン付透明基板１ｂを有して構成される。具体的に、大型導電パターン付透明基板１ｂの一方の表面に透明光学粘着フィルム５０を介して透明フィルム６０が貼り付けられ、他方の表面に透明光学粘着フィルム５２を介してカバーガラス４０が貼り付けられる。また、積層構造体７は、大型導電パターン付透明基板１ｂの一方の表面の端部領域に配置され、一方の表面側に設けられる無電解めっき層３０と電気的に接続されるフレキシブルプリント基板７０と、大型導電パターン付透明基板１ｃの他方の表面の端部領域に配置され、他方の表面側の無電解めっき層３０と電気的に接続されるフレキシブルプリント基板７２とを備えることもできる。フレキシブルプリント基板７０及びフレキシブルプリント基板７２は、外部のコントローラ（図示しない）に接続されてもよい。
【０１１３】
そして、積層構造体７を視認する方向３０５から積層構造体７を観察した場合に、大型導電パターン付透明基板１ｂの一方の表面側の細線パターン部２０と、他方の表面側の細線パターン部２０とが視認できる側に配置されている。各細線パターン部２０に本実施形態に係る添加剤を添加することで、積層構造体７を観察したユーザに、無電解めっき層３０による光の反射を意識させることを抑制できる。
【０１１４】
本実施の形態に係る大型導電パターン付透明基板１乃至大型導電パターン付透明基板１ｂのいずれかは、例えば、大型導電パターン付透明基板１乃至大型導電パターン付透明基板１ｂのいずれかを備える製品、タッチパネル、液晶パネル、又はディスプレイ等として用いることができる。また、大型導電パターン付透明基板１乃至大型導電パターン付透明基板１ｂのいずれかは、例えば、複数の部材の積層構造を有するパネルであって、大型導電パターン付透明基板１乃至大型導電パターン付透明基板１ｂのいずれかを、当該積層構造を構成する一の部材として備えるパネルとして用いることができる。この場合において、大型導電パターン付透明基板１乃至大型導電パターン付透明基板１ｂのいずれかは、積層構造の最も外側に配置されることが好ましい。
【０１１５】
（実施の形態の効果）
本実施の形態に係る大型導電パターン付透明基板１は、無電解めっき用塗料組成物を用いて細線パターン部２０を形成し、細線パターン部２０の表面に無電解めっき層３０を形成できるので、３２インチ以上の大型パネルに用いても電気抵抗の増加が実質的に悪影響を与えない導電パターン付透明基板を低コストで提供できる。また、無電解めっき用塗料組成物に所定の添加剤を含有させることで、無電解めっき層３０が反射する光のスペクトルを反射率が低下する方向に平準化できる。これにより、大型導電パターン付透明基板１によれば、ユーザが外部から観察した場合であっても、無電解めっき層３０による光の反射の影響を実質的になくすことができるので、無電解めっき層３０の不可視性を向上させ、大型導電パターン付透明基板１を液晶パネルやタッチパネルに適用した場合におけるコントラストを向上させて画像の視認性を向上させることができる。
【０１１６】
［実施例］
以下、実施例を用いて説明する。
【０１１７】
＜実施例１〜５、比較例１〜６＞
表１に示す配合割合で各配合物質をそれぞれ添加し、混合撹拌して無電解めっき用塗料組成物を調製した。
【０１１８】
【表１】
2018150584.tif 000003
【０１１９】
表１において、各配合物質の配合量の単位は「質量部」である。また、表１中、配合物質の詳細は下記のとおりである。
（メタロイド）
商品名：メタロイド（株式会社イオックス製）
（色素１）
商品名：ＦＤＲ−００１（山田化学工業株式会社製）
（色素２）
商品名：ＦＤＲ−００２（山田化学工業株式会社製）
（色素３）
商品名：ＦＤＲ−００５（山田化学工業株式会社製）
（色素４）
商品名：ＦＤＮ−００１（山田化学工業株式会社製）
（色素５）
商品名：ＦＤＮ−００２（山田化学工業株式会社製）
【０１２０】
＜めっき上への無電解めっき用塗料組成物の塗布＞
ＰＥＴフィルム上に無電解めっきにより予め形成して準備した無電解銅めっき上へ、調整した無電解めっき用塗料組成物をワイヤーバーを用いて塗布した。無電解銅めっきの膜厚は０．２μｍであり、無電解めっき用塗料組成物の膜厚（ｇ／ｍ２）は表１に示すとおりである。
【０１２１】
＜塗膜の物性＞
銅めっき上に塗布した無電解めっき用塗料組成物について、密着性及びめっき可否を確認した。無電解めっき用塗料組成物の密着性は、ＪＩＳ８５０４に規定されるテープ引きはがし試験を実施することにより確認した。その結果を表１に示す。なお、評価基準は以下のとおりである。
【０１２２】
密着性が良好：○
密着性が不良：×
【０１２３】
＜不視認性の確認＞
銅めっき上に塗布した無電解めっき用塗料組成物について、無電解めっき用塗料組成物の塗布側から銅めっきを目視にて観察し、銅めっきの色を確認した。また、銅めっき上に塗布した無電解めっき用塗料組成物について、分光光度計を用いてその反射スペクトルを測定し、最大の反射率（Ｒｍａｘ）を測定した。その結果を表１に示す。なお、評価基準は以下のとおりである。
【０１２４】
目視にて銅めっきの色を確認できなかった場合：○
目視にて銅めっきの色を確認できた場合：×
【０１２５】
図１５は、無電解めっき用塗料組成物の膜厚に対して反射率の最大値をプロットした図である。具体的に、実施例１〜５及び比較例１〜６のそれぞれの膜厚に対し、上記反射スペクトルの測定において測定された最大の反射率をプロットした。なお、図１１の縦軸は対数軸である。
【０１２６】
表１及び図１５を参照すると分かるように、実施例１〜５に係る無電解めっき用塗料組成物においてはいずれも、反射率の最大値が不視認性の上限（図１５のライン５１０、反射率が１０％のライン。）以下であり、かつ、密着性の上限（図１５のライン５１２で、膜厚が０．８ｇ／ｍ２未満のライン。）未満であった。すなわち、実施例１においてはデータ５２０に示すように、膜厚が０．５ｇ／ｍ２で密着性が良好であり、かつ、反射率の最大値が８％で不視認性の上限以下であった。また、実施例２においてはデータ５２２に示すように、膜厚が０．６ｇ／ｍ２で密着性が良好であり、かつ、反射率の最大値が５％で不視認性の上限以下であった。また、実施例３においてはデータ５２４に示すように、膜厚が０．７ｇ／ｍ２で密着性が良好であり、かつ、反射率の最大値が４％で不視認性の上限以下であった。また、実施例４においてはデータ５２６に示すように、膜厚が０．６ｇ／ｍ２で密着性が良好であり、かつ、反射率の最大値が８％で不視認性の上限以下であった。そして、実施例５においてはデータ５２８に示すように、膜厚が０．７ｇ／ｍ２で密着性が良好であり、かつ、反射率の最大値が６％で不視認性の上限以下であった。
【０１２７】
一方、比較例１においてはデータ５３０に示すように、膜厚が０．７ｇ／ｍ２で密着性は良好であったものの、反射率の最大値が１１％で不視認性の上限を超えた。また、比較例２においてはデータ５３２に示すように、反射率の最大値が５％で不視認性の上限以下であったものの、膜厚が１．０ｇ／ｍ２で密着性が不良であった。また、比較例３においてはデータ５３４に示すように、膜厚が０．４ｇ／ｍ２で密着性は良好であったものの、反射率の最大値が１４％で不視認性の上限を超えた。また、比較例４においてはデータ５３６に示すように、反射率の最大値が２％で不視認性の上限以下であったものの、膜厚が０．８ｇ／ｍ２で密着性が不良であった。また、比較例５においてはデータ５３８に示すように、膜厚が０．５ｇ／ｍ２で密着性は良好であったものの、反射率の最大値が１２％で不視認性の上限を超えた。そして、比較例６においてはデータ５４０に示すように、反射率の最大値が４％で不視認性の上限以下であったものの、膜厚が０．８ｇ／ｍ２で密着性が不良であった。
【０１２８】
以上のように、実施例１〜５に係る無電解めっき用塗料組成物はいずれも、良好な密着性を有すると共に、無電解めっき層からの反射を適切に抑えることができることが示された。
【０１２９】
以上、本発明の実施の形態及び実施例を説明したが、上記に記載した実施の形態及び実施例は特許請求の範囲に係る発明を限定するものではない。また、実施の形態及び実施例の中で説明した特徴の組合せのすべてが発明の課題を解決するための手段に必須であるとは限らない点に留意すべきである。
【０１３０】
（参考）
なお、本実施形態に係る大型導電パターン付透明基板は、以下のように特定してもよい。
「透明基材と、
前記透明基材の一方の面に、無電解めっきの核となる金属粒子を含む無電解めっき用塗料組成物を含有する細線パターン部と、
前記細線パターン部の前記透明基材の反対側の表面に設けられる無電解めっき層とを備え、
前記細線パターン部を介して前記無電解めっき層で反射される光の反射率が１０％以下であり、
前記細線パターン部に含まれる前記無電解めっき用塗料組成物が０．８ｇ／ｍ２未満の膜厚を有する大型導電パターン付透明基板。」
【符号の説明】
【０１３１】
１、１ａ、１ｂ、１ｃ  大型導電パターン付透明基板
３  導電パターン付基材
５、７  積層構造体
１０  透明基材
１５  基材
２０  細線パターン部
２５  無電解めっき用塗料組成物
３０  無電解めっき層
４０  カバーガラス
５０、５２  透明光学粘着フィルム
６０  透明フィルム
７０、７２  フレキシブルプリント基板
１００ａ、１００ｂ  表面
１５０  表面
２００  ブランケット
２１０  回転胴体
２２０  インジェクター
２３０  印刷部材
２３５  凸部
２４０  回転胴体
３００、３０５  方向
４００、４０２、４０４、４０６、４０８  反射スペクトル
４１０、４１２、４１４、４１６、４１８  反射スペクトル
４２０、４２２、４２４、４２６、４２８  反射スペクトル
４３０、４３２、４３４、４３６、４３８  反射スペクトル
４４０、４４２、４４４、４４６、４４８  反射スペクトル
４５０、４５２  グラフ
５００、５０２、５０４、５０６、５０８  吸収スペクトル
５１０  ライン
５１２  ライン
５２０、５２２、５２４、５２６、５２８  データ
５３０、５３２、５３４、５３６、５３８、５４０  データ
【図１】
2018150584.tif 000004
【図２】
2018150584.tif 000005
【図３】
2018150584.tif 000006
【図４】
2018150584.tif 000007
【図５】
2018150584.tif 000008
【図６】
2018150584.tif 000009
【図７】
2018150584.tif 000010
【図８】
2018150584.tif 000011
【図９】
2018150584.tif 000012
【図１０】
2018150584.tif 000013
【図１１】
2018150584.tif 000014
【図１２】
2018150584.tif 000015
【図１３】
2018150584.tif 000016
【図１４】
2018150584.tif 000017
【図１５】
2018150584.tif 000018